(57)【要約】【課題】高品質な造形物の安定的な造形を可能とする三次元積層造形用のスライスデータ生成方法を提供する。【解決手段】パウダーベッドを形成するためのリコータを有する三次元積層造形装置による造形に用いられるスライスデータの生成方法であって、造形物の平面視又はリコータの幅方向に直交する方向から視た側面視において、リコータの幅方向における造形物の複数の角部の位置がずれるように、造形物の三次元形状データの配向を設定するステップと、設定された配向の三次元形状データをスライスして、スライスデータを生成するステップと、を備える。【選択図】  図５
2018123413.tif 000002
【特許請求の範囲】
【請求項１】
パウダーベッドを形成するためのリコータを有する三次元積層造形装置による造形に用いられるスライスデータの生成方法であって、
造形物の平面視又は前記リコータの幅方向に直交する方向から視た側面視において、前記リコータの幅方向における前記造形物の複数の角部の位置がずれるように、前記造形物の三次元形状データの配向を設定するステップと、
設定された前記配向の前記三次元形状データをスライスして、前記スライスデータを生成するステップと、
を備えることを特徴とする三次元積層造形用のスライスデータ生成方法。
【請求項２】
前記造形物の三次元形状データの配向を設定するステップでは、前記造形物の平面視又は前記リコータの幅方向に直交する方向から視た側面視において、前記リコータの幅方向における前記造形物の複数の角部の位置の重複を低減するように、前記造形物の三次元形状データの配向を初期配向から変更する、請求項１に記載の三次元積層造形用のスライスデータ生成方法。
【請求項３】
前記リコータの幅方向における複数の位置範囲のそれぞれについて、前記造形物の造形に伴う前記造形物の前記角部の出現頻度を算出するステップをさらに備え、
前記三次元形状データの配向を設定するステップでは、各々の前記位置範囲における前記角部の前記出現頻度のばらつきが許容範囲内に収まるような前記三次元形状データの配向を決定する
ことを特徴とする請求項１又は２に記載の三次元積層造形用のスライスデータ生成方法。
【請求項４】
前記三次元形状データの配向を設定するステップでは、平面視において、前記リコータの前記幅方向に対して前記造形物の長手方向が斜めになるように、前記三次元形状データの配向を決定する
ことを特徴とする請求項１乃至３の何れか一項に記載の三次元積層造形用のスライスデータ生成方法。
【請求項５】
前記三次元形状データの配向を設定するステップでは、前記リコータの幅方向に直交する方向から視た側面視において、前記造形物の高さ方向が鉛直方向に対して斜めになるように、前記三次元形状データの配向を決定する
ことを特徴とする請求項１乃至４の何れか一項に記載の三次元積層造形用のスライスデータ生成方法。
【請求項６】
請求項１乃至５の何れか一項に記載の方法により、前記スライスデータを生成するステップと、
前記リコータにより前記パウダーベッドを形成するステップと、
生成された前記スライスデータに従って、前記パウダーベッドに対して選択的に光ビームを照射して固化するステップと、
を備えることを特徴とする三次元積層造形方法。
【請求項７】
前記パウダーベッドが形成されるベースプレート又は前記リコータの配向を指定する配向指定データに従って、各層の造形前に前記ベースプレート又は前記リコータの少なくとも一方を制御して、前記リコータに対する各造形層の相対的配向を調整するステップをさらに備えることを特徴とする請求項６に記載の三次元積層造形方法。
【請求項８】
パウダーベッドを形成するためのリコータを有する三次元積層造形装置を用いた三次元積層造形方法であって、
平面視において、前記リコータの幅方向に対して造形物の長手方向が斜めになるように、前記造形物の三次元形状データの配向を設定するステップと、
設定された前記配向の前記三次元形状データをスライスして、スライスデータを生成するステップと、
生成された前記スライスデータに従って、前記パウダーベッドに対して選択的に光ビームを照射して固化するステップと、
を備えることを特徴とする三次元積層造形方法。
【請求項９】
パウダーベッドを形成するためのリコータを有する三次元積層造形装置を用いた三次元積層造形方法であって、
前記リコータの幅方向に直交する方向から視た側面視において、造形物の高さ方向が鉛直方向に対して斜めになるように、前記造形物の三次元形状データの配向を設定するステップと、
設定された前記配向の前記三次元形状データをスライスして、スライスデータを生成するステップと、
生成された前記スライスデータに従って、前記パウダーベッドに対して選択的に光ビームを照射して固化するステップと、
を備えることを特徴とする三次元積層造形方法。
【請求項１０】
パウダーベッドを形成するためのリコータを有する三次元積層造形装置による造形に用いられるスライスデータの生成プログラムであって、
造形物の平面視又は前記リコータの幅方向に直交する方向から視た側面視において、前記リコータの幅方向における前記造形物の複数の角部の位置がずれるように、前記造形物の三次元形状データの配向を設定する処理と、
設定された前記配向の前記三次元形状データをスライスして、前記スライスデータを生成する処理と、
をコンピュータに実行させることを特徴とする、三次元積層造形用のスライスデータの生成プログラム。
【請求項１１】
ベースプレートと、
前記ベースプレート上にパウダーベッドを形成するためのリコータと、
前記パウダーベッドを選択的に固化するように前記パウダーベッドに光ビームを照射するための光ビーム照射ユニットと、
前記ベースプレート又は前記リコータの配向を指定する配向指定データに従って、各層の造形前に前記ベースプレート又は前記リコータの少なくとも一方を制御して、前記リコータに対する各造形層の相対的配向を調整するように構成されたコントローラと、
を備えることを特徴とする三次元積層造形装置。
【発明の詳細な説明】
【技術分野】
【０００１】
本開示は、三次元積層造形用のスライスデータ生成方法、三次元積層造形方法及び三次元積層造形用のスライスデータ生成プログラムに関する。
【背景技術】
【０００２】
金属積層造形法では、リコータにより基板上に金属粉末を敷設し、造形物部分に相当する金属粉末をレーザで溶融・凝固させ、その上面に新たに金属粉末を敷設し、再び、造形物部分に相当する金属粉末を光ビームで溶融し凝固させる作業を繰り返すことで、造形物を造形する。
【０００３】
特許文献１には、金属粉末の固化層と周辺領域との温度差に起因する造形物の変形を抑制するために、固化層の形成領域及びその周辺領域を固化層の形成前に光ビームにより予備加熱する技術が開示されている。
【先行技術文献】
【特許文献】
【０００４】
【特許文献１】特開２０１５‐３８２３７号公報
【発明の概要】
【発明が解決しようとする課題】
【０００５】
ところで、造形時に造形物が変形した場合、変形部との接触によってリコータが局所的に損傷して金属粉末を均一に敷設できなくなると、造形物の品質低下や造形処理の中止を招き、高品質な造形物を安定的に造形できなくなる恐れがある。
【０００６】
この点、特許文献１には、リコータの局所的な損傷に起因する造形物の品質低下を抑制するための知見については何ら開示されておらず、特許文献１に記載の方法では、高品質な造形物の安定的な造形を実現することは困難である。
【０００７】
特に、造形物が大きい場合には造形物の変形量が大きくなりやすく、造形物の形状によっても変形を抑制することが困難になる場合があり、このような場合には特許文献１に記載の方法による造形物の品質低下の抑制効果は限定的になりやすい。
【０００８】
本発明の少なくとも一実施形態は、上述したような従来の課題に鑑みなされたものであって、その目的とするところは、高品質な造形物の安定的な造形を可能とする三次元積層造形用のスライスデータ生成方法、三次元積層造形方法及び三次元積層造形用のスライスデータ生成プログラムを提供することである。
【課題を解決するための手段】
【０００９】
（１）本発明の少なくとも一実施形態に係る三次元積層造形用のスライスデータ生成方法は、パウダーベッドを形成するためのリコータを有する三次元積層造形装置による造形に用いられるスライスデータの生成方法であって、造形物の平面視又は前記リコータの幅方向に直交する方向から視た側面視において、前記リコータの幅方向における前記造形物の複数の角部の位置がずれるように、前記造形物の三次元形状データの配向を設定するステップと、設定された前記配向の前記三次元形状データをスライスして、前記スライスデータを生成するステップと、を備える。
【００１０】
造形物の長辺の長さと短辺の長さの差が大きい場合、レーザ照射後の造形物の熱変形（熱収縮）が大きくなるため、造形物の反りによって造形物の角部に大きな浮き上がりが発生することがある。この場合、リコータが造形物を通過する際に造形物の角部がリコータに接触し、リコータにおける造形用の粉末材を敷設するための敷設部品の損傷が生じる可能性がある。特に、リコータの同一箇所に造形物の角部が何度も接触すると、当該同一箇所にてリコータの局所的な損傷による造形物の品質低下リスクが高くなる。
【００１１】
この点、上記（１）に記載の三次元積層造形用のスライスデータ生成方法によれば、造形物の平面視又はリコータの幅方向に直交する方向から視た側面視において、リコータの幅方向における造形物の複数の角部の位置がずれるように造形物の三次元形状データの配向を設定する。このため、リコータが造形物を造形する間にリコータに対する造形物の複数の角部が接触する位置をリコータの幅方向に分散させることができる。これにより、リコータの局所的な損傷を抑制し、高品質な造形物の安定的な造形を行うことができる。
【００１２】
（２）幾つかの実施形態では、上記（１）に記載の三次元積層造形用のスライスデータ生成方法において、前記造形物の三次元形状データの配向を設定するステップでは、前記造形物の平面視又は前記リコータの幅方向に直交する方向から視た側面視において、前記リコータの幅方向における前記造形物の複数の角部の位置の重複を低減するように、前記造形物の三次元形状データの配向を初期配向から変更する。
【００１３】
上記（２）に記載の三次元積層造形用のスライスデータ生成方法によれば、造形物の三次元形状データの配向を初期配向から変更して、造形物の平面視又はリコータの幅方向に直交する方向から視た側面視において、リコータの幅方向における造形物の複数の角部の位置の重複を低減する。このため、リコータが造形物を造形する間にリコータに対する造形物の複数の角部が接触する位置をリコータの幅方向に分散させることができる。これにより、リコータの局所的な損傷を抑制し、高品質な造形物の安定的な造形を行うことができる。
【００１４】
（３）幾つかの実施形態では、上記（１）又は（２）に記載の三次元積層造形用のスライスデータ生成方法において、前記リコータの幅方向における複数の位置範囲のそれぞれについて、前記造形物の造形に伴う前記造形物の前記角部の出現頻度を算出するステップをさらに備え、前記三次元形状データの配向を設定するステップでは、各々の前記位置範囲における前記角部の前記出現頻度のばらつきが許容範囲内に収まるような前記三次元形状データの配向を決定する。
【００１５】
上記（３）に記載の三次元積層造形用のスライスデータ生成方法によれば、リコータの幅方向における複数の位置範囲での角部の出現頻度のばらつきを小さくすることにより、リコータに対する造形物の複数の角部の接触位置を、リコータの幅方向に効果的に分散させることができる。これにより、リコータの局所的な損傷を効果的に抑制し、高品質な造形物の安定的な造形を行うことができる。
【００１６】
（４）幾つかの実施形態では、上記（１）乃至（３）の何れか一項に記載の三次元積層造形用のスライスデータ生成方法において、前記三次元形状データの配向を設定するステップでは、平面視において、前記リコータの前記幅方向に対して前記造形物の長手方向が斜めになるように、前記三次元形状データの配向を決定する。
【００１７】
上記（４）に記載の三次元積層造形用のスライスデータ生成方法によれば、直方体等の一定の対称性を有する造形物を造形する場合に、リコータに対する造形物の複数の角部の接触位置を、リコータの幅方向に容易に分散させることができる。これにより、リコータの局所的な損傷を容易に抑制し、高品質な造形物の安定的な造形を行うことができる。
【００１８】
（５）幾つかの実施形態では、上記（１）乃至（４）の何れか１項に記載の三次元積層造形用のスライスデータ生成方法において、前記三次元形状データの配向を設定するステップでは、前記リコータの幅方向に直交する方向から視た側面視において、前記造形物の高さ方向が鉛直方向に対して斜めになるように、前記三次元形状データの配向を決定する。
【００１９】
上記（５）に記載の三次元積層造形用のスライスデータ生成方法によれば、直方体等の一定の対称性を有する造形物を造形する場合に、リコータに対する造形物の複数の角部の接触位置を、リコータの幅方向に容易に分散させることができる。これにより、リコータの局所的な損傷を容易に抑制し、高品質な造形物の安定的な造形を行うことができる。
【００２０】
（６）本発明の少なくとも一実施形態に係る三次元積層造形方法は、上記（１）乃至（５）の何れか一項に記載の方法により、前記スライスデータを生成するステップと、前記リコータにより前記パウダーベッドを形成するステップと、生成された前記スライスデータに従って、前記パウダーベッドに対して選択的に光ビームを照射して固化するステップと、を備える。
【００２１】
上記（６）に記載の三次元積層造形方法によれば、上記（１）乃至（５）の何れか一項に記載の方法によって前記スライスデータを生成するため、リコータの局所的な損傷を容易に抑制し、高品質な造形物の安定的な造形を行うことができる。
【００２２】
（７）幾つかの実施形態では、上記（６）に記載の三次元積層造形方法において、前記パウダーベッドが形成されるベースプレート又は前記リコータの配向を指定する配向指定データに従って、各層の造形前に前記ベースプレート又は前記リコータの少なくとも一方を制御して、前記リコータに対する各造形層の相対的配向を調整するステップをさらに備える。
【００２３】
上記（７）に記載の三次元積層造形方法によれば、各層の造形前にリコータに対する各造形層の相対的配向を調整することにより、リコータに対する造形物の複数の角部の接触位置を、リコータの幅方向に効果的に分散させることができる。これにより、リコータの局所的な損傷を効果的に抑制し、高品質な造形物の安定的な造形を行うことができる。
【００２４】
（８）本発明の少なくとも一実施形態に係る三次元積層造形方法は、パウダーベッドを形成するためのリコータを有する三次元積層造形装置を用いた三次元積層造形方法であって、平面視において、前記リコータの幅方向に対して造形物の長手方向が斜めになるように、前記造形物の三次元形状データの配向を設定するステップと、設定された前記配向の前記三次元形状データをスライスして、スライスデータを生成するステップと、生成された前記スライスデータに従って、前記パウダーベッドに対して選択的に光ビームを照射して固化するステップと、を備える。
【００２５】
造形物の長辺の長さと短辺の長さの差が大きい場合、レーザ照射後の造形物の熱変形（熱収縮）が大きくなるため、造形物の反りによって造形物の角部に大きな浮き上がりが発生することがある。この場合、リコータが造形物を通過する際に造形物の角部がリコータに接触し、リコータにおける造形用の粉末材を敷設するための敷設部品の損傷が生じる可能性がある。特に、リコータの同一箇所に造形物の角部が何度も接触すると、当該同一箇所にてリコータの局所的な損傷による造形物の品質低下リスクが高くなる。
【００２６】
この点、上記（８）に記載の三次元積層造形用のスライスデータ生成方法によれば、平面視においてリコータの幅方向に対して造形物の長手方向が斜めになるように、造形物の三次元形状データの配向を設定する。このため、直方体等の一定の対称性を有する造形物を造形する場合に、リコータに対する造形物の複数の角部の接触位置を、リコータの幅方向に容易に分散させることができる。これにより、リコータの局所的な損傷を抑制し、高品質な造形物の安定的な造形を行うことができる。
【００２７】
（９）本発明の少なくとも一実施形態に係る三次元積層造形方法は、パウダーベッドを形成するためのリコータを有する三次元積層造形装置を用いた三次元積層造形方法であって、前記リコータの幅方向に直交する方向から視た側面視において、造形物の高さ方向が鉛直方向に対して斜めになるように、前記造形物の三次元形状データの配向を設定するステップと、設定された前記配向の前記三次元形状データをスライスして、スライスデータを生成するステップと、生成された前記スライスデータに従って、前記パウダーベッドに対して選択的に光ビームを照射して固化するステップと、を備える。
【００２８】
造形物の長辺の長さと短辺の長さの差が大きい場合、レーザ照射後の造形物の熱変形（熱収縮）が大きくなるため、造形物の反りによって造形物の角部に大きな浮き上がりが発生することがある。この場合、リコータが造形物を通過する際に造形物の角部がリコータに接触し、リコータにおける造形用の粉末材を敷設するための敷設部品の損傷が生じる可能性がある。特に、リコータの同一箇所に造形物の角部が何度も接触すると、当該同一箇所にてリコータの局所的な損傷による造形物の品質低下リスクが高くなる。
【００２９】
この点、上記（９）に記載の三次元積層造形用のスライスデータ生成方法によれば、リコータの幅方向に直交する方向から視た側面視において、造形物の高さ方向が鉛直方向に対して斜めになるように造形物の三次元形状データの配向を設定する。このため、直方体等の一定の対称性を有する造形物を造形する場合に、リコータに対する造形物の複数の角部の接触位置を、リコータの幅方向に容易に分散させることができる。これにより、リコータの局所的な損傷を抑制し、高品質な造形物の安定的な造形を行うことができる。
【００３０】
（１０）本発明の少なくとも一実施形態に係る三次元積層造形用のスライスデータ生成プログラムは、パウダーベッドを形成するためのリコータを有する三次元積層造形装置による造形に用いられるスライスデータの生成プログラムであって、造形物の平面視又は前記リコータの幅方向に直交する方向から視た側面視において、前記リコータの幅方向における前記造形物の複数の角部の位置がずれるように、前記造形物の三次元形状データの配向を設定する処理と、設定された前記配向の前記三次元形状データをスライスして、前記スライスデータを生成する処理と、をコンピュータに実行させる。
【００３１】
造形物の長辺の長さと短辺の長さの差が大きい場合、レーザ照射後の造形物の熱変形（熱収縮）が大きくなるため、造形物の反りによって造形物の角部に大きな浮き上がりが発生することがある。この場合、リコータが造形物を通過する際に造形物の角部がリコータに接触し、リコータにおける造形用の粉末材を敷設するための敷設部品の損傷が生じる可能性がある。特に、リコータの同一箇所に造形物の角部が何度も接触すると、当該同一箇所にてリコータの局所的な損傷による造形物の品質低下リスクが高くなる。
【００３２】
この点、上記（１０）に記載の三次元積層造形用のスライスデータ生成プログラムによれば、造形物の平面視又はリコータの幅方向に直交する方向から視た側面視において、リコータの幅方向における造形物の複数の角部の位置がずれるように造形物の三次元形状データの配向を設定する。このため、リコータが造形物を造形する間にリコータに対する造形物の複数の角部が接触する位置をリコータの幅方向に分散させることができる。これにより、リコータの局所的な損傷を抑制し、高品質な造形物の安定的な造形を行うことができる。
【００３３】
（１１）本発明の少なくとも一実施形態に係る三次元積層造形装置は、ベースプレートと、前記ベースプレート上にパウダーベッドを形成するためのリコータと、前記パウダーベッドを選択的に固化するように前記パウダーベッドに光ビームを照射するための光ビーム照射ユニットと、前記ベースプレート又は前記リコータの配向を指定する配向指定データに従って、各層の造形前に前記ベースプレート又は前記リコータの少なくとも一方を制御して、前記リコータに対する各造形層の相対的配向を調整するように構成されたコントローラと、を備える。
【００３４】
造形物の長辺の長さと短辺の長さの差が大きい場合、レーザ照射後の造形物の熱変形（熱収縮）が大きくなるため、造形物の反りによって造形物の角部に大きな浮き上がりが発生することがある。この場合、リコータが造形物を通過する際に造形物の角部がリコータに接触し、リコータにおける造形用の粉末材を敷設するための敷設部品の損傷が生じる可能性がある。特に、リコータの同一箇所に造形物の角部が何度も接触すると、当該同一箇所にてリコータの局所的な損傷による造形物の品質低下リスクが高くなる。
【００３５】
この点、上記（１１）に記載の三次元積層造形装置によれば、ベースプレート又はリコータの配向を指定する配向指定データに従って、各層の造形前にベースプレート又はリコータの少なくとも一方を制御して、リコータに対する各造形層の相対的配向が調整される。このため、リコータが造形物を造形する間にリコータに対する造形物の複数の角部が接触する位置をリコータの幅方向に分散させるようにリコータに対する各造形層の相対的配向を調整することにより、リコータの局所的な損傷を抑制し、高品質な造形物の安定的な造形を行うことができる。
【発明の効果】
【００３６】
本発明の少なくとも一つの実施形態によれば、高品質な造形物の安定的な造形を可能とする三次元積層造形用のスライスデータ生成方法、三次元積層造形方法及び三次元積層造形用のスライスデータ生成プログラムが提供される。
【図面の簡単な説明】
【００３７】
【図１】一実施形態に係る三次元積層造形方法を実行するための三次元積層造形装置２の構成を示す模式図である。
【図２】三次元積層造形装置２による三次元積層造形方法を説明するための図である。
【図３】比較例１に係る造形物の配向を示す平面図である。
【図４】比較例２に係る造形物の配向を示す平面図である。
【図５】実施例１に係る造形物の配向を示す平面図である。
【図６】比較例３に係る造形物の配向を示す側面図であり、リコータ８の幅方向に直交する方向から見た図である。
【図７】比較例３に係る造形物の配向を示す平面図である。
【図８】実施例２に係る造形物の配向を示す図であり、リコータ８の幅方向に直交する方向から見た側面図並びに該側面図におけるＢ−Ｂ視図及びＣ−Ｃ視図を含む図である。
【図９】リコータ８と角部１４との接触位置を分散させるための造形物の配向の設定方法の一例を説明するための図である。
【図１０】リコータ８と角部１４との接触位置を分散させるための造形物の配向の設定方法の一例を説明するための図である。
【発明を実施するための形態】
【００３８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３９】
図１は、一実施形態に係る三次元積層造形方法を実行するための三次元積層造形装置２の構成を示す模式図である。
【００４０】
三次元積層造形装置２は、ベースプレート４と、ベースプレート４上に造形用の粉末材としての金属粉末５からなるパウダーベッド６を形成するためのリコータ８と、パウダーベッド６を選択的に固化するようにパウダーベッド６に光ビームを照射するための光ビーム照射ユニット１０と、リコータ８及び光ビーム照射ユニット１０を制御するコントローラ１２と備える。
【００４１】
図２に示すように、三次元積層造形装置２では、リコータ８によりベースプレート４上に金属粉末を敷設してパウダーベッド６を形成し、造形物部分に相当する金属粉末を光ビームとしてのレーザで溶融して凝固させ、ベースプレート４を下降させてから新たに金属粉末を敷設し、再び、造形物部分に相当する金属粉末をレーザで溶融し凝固させる作業を繰り返すことで、造形物の造形を行う。
【００４２】
ここで、三次元積層造形装置２による造形に用いられるスライスデータは、造形物の三次元形状データの配向を設定し、設定された配向の三次元形状データをスライスすることで生成される。
【００４３】
以下では、三次元形状データの配向の設定方法について比較例を交えて実施例の説明を行う。以下では、説明を簡単にするために、造形物が直方体である場合を例に説明する。
図３は、比較例１に係る造形物の配向を示す平面図である。図４は、比較例２に係る造形物の配向を示す平面図である。図５は、実施例１に係る造形物の配向を示す平面図である。図３〜図５に示す例では、直方体の３つの造形物がベースプレート上に配置されている。
【００４４】
図３〜図５に示す例において、造形物の長辺の長さと短辺の長さの差が大きい場合、レーザ照射後の造形物の熱変形（熱収縮）が大きくなるため、造形物の反りによって造形物の角部１４に大きな浮き上がりが発生することがある。この場合、リコータ８が造形物を通過する際に造形物の角部１４がリコータ８に接触し、リコータ８における金属粉末を敷設するための敷設部品の損傷が生じる可能性がある。特に、リコータ８の同一箇所に造形物の角部１４が何度も接触すると、当該同一箇所にてリコータ８の局所的な損傷による造形物の品質低下リスクが高くなる。
【００４５】
図３に示す比較例１では、造形物の長手方向（造形物の長辺に平行な方向）がリコータ８の移動方向に一致するように造形物の配向（造形物の三次元形状データの配向）が設定されている。図４に示す比較例２では、造形物の長手方向がリコータ８の移動方向に直交するように造形物の配向が設定されている。図３及び図４に示すように、比較例１及び比較例２の何れにおいても、造形物の平面視において、リコータ８の幅方向（リコータ８の移動方向に直交する方向）における造形物の複数の角部１４の位置が重複している。
【００４６】
このため、リコータ８が造形物を通過する間に、リコータ８の幅方向における同一箇所に造形物の角部１４が複数回接触してしまい、リコータ８が当該同一箇所にて局所的に損傷する可能性が高くなる。このため、高品質な造形物の安定的な造形を行うことが困難となる。
【００４７】
これに対し、図５に示す実施例１では、造形物の平面視において、リコータ８の幅方向に対して造形物の長手方向が斜めになっており、リコータ８の幅方向における造形物の複数の角部１４の位置がずれるように造形物の配向（造形物の三次元形状データの配向）が設定されている。このため、リコータ８が造形物を通過する間にリコータ８に対する造形物の複数の角部１４が接触する位置をリコータ８の幅方向に分散させることができる。これにより、リコータ８の局所的な損傷を抑制し、高品質な造形物の安定的な造形を行うことができる。
【００４８】
一実施形態では、例えば造形物の三次元形状データの初期配向が比較例１や比較例２に示す配向である場合に、造形物の三次元形状データの配向を設定するステップにて、造形物の平面視において、リコータ８の幅方向における造形物の複数の角部１４の位置の重複を低減するように、造形物の三次元形状データの配向を初期配向から実施例１に示した上述の配向に変更してもよい。これにより、リコータ８の局所的な損傷を抑制し、高品質な造形物の安定的な造形を行うことができる。
【００４９】
図６は、比較例３に係る造形物の配向を示す側面図であり、リコータ８の幅方向に直交する方向から見た図である。図７は、比較例３に係る造形物の配向を示す平面図である。図８は、実施例２に係る造形物の配向を示す図であり、リコータ８の幅方向に直交する方向から見た側面図並びに該側面図におけるＢ−Ｂ視図及びＣ−Ｃ視図を含む図である。
【００５０】
図６〜図８に示す例においても、造形物の長辺の長さと短辺の長さの差が大きい場合、レーザ照射後の造形物の熱変形（熱収縮）が大きくなるため、造形物の反りによって造形物の角部１４に大きな浮き上がりが発生することがある。この場合、リコータが造形物を通過する際に造形物の角部１４がリコータ８に接触し、リコータ８における金属粉末を敷設するための敷設部品の損傷が生じる可能性がある。特に、リコータ８の同一箇所に造形物の角部１４が何度も接触すると、当該同一箇所にてリコータ８の局所的な損傷による造形物の品質低下リスクが高くなる。
【００５１】
図６及び図７に示す比較例３では、造形物の高さ方向が鉛直方向に一致するように造形物の配向（造形物の三次元形状データの配向）が設定されている。このため、リコータ８が造形物を通過する間に、金属粉末の積層毎にリコータ８の幅方向における同一箇所に角部１４が接触してしまい、リコータ８が当該同一箇所にて局所的に損傷する可能性が高くなる。このため、高品質な造形物の安定的な造形を行うことが困難となる。
【００５２】
これに対し、図８に示す実施例２では、リコータ８の幅方向に直交する方向から視た側面視において、造形物の高さ方向が鉛直方向に対して斜めになっており、リコータの幅方向における造形物の複数の角部１４の位置がずれるように造形物の配向（造形物の三次元形状データの配向）が設定されている。このため、リコータ８に対する造形物の複数の角部１４の接触位置を、リコータ８の幅方向に分散させることができる。また、積層毎に熱変形の発生位置をリコータ８の幅方向にずらすことができる。これにより、リコータ８の局所的な損傷を抑制し、高品質な造形物の安定的な造形を行うことができる。
【００５３】
また、実施例２では、造形物の高さ方向を鉛直方向に対して斜めに傾けているため、比較例３と比較して、造形物の各層における長辺の長さと短辺の長さの差が小さくなり、造形物の反りを伴う熱変形（熱収縮）による角部１４の浮き上がりを抑制することができる。この点においても、リコータ８の局所的な損傷を抑制することができる。
【００５４】
一実施形態では、例えば造形物の三次元形状データの初期配向が比較例３に示す配向である場合に、造形物の三次元形状データの配向を設定するステップにて、リコータ８の幅方向に直交する方向から視た側面視において、リコータ８の幅方向における造形物の複数の角部１４の位置の重複を低減するように、造形物の三次元形状データの配向を初期配向から実施例２に示した上述の配向に変更してもよい。これにより、リコータ８の局所的な損傷を抑制し、高品質な造形物の安定的な造形を行うことができる。
【００５５】
一実施形態では、リコータ８の幅方向における複数の位置範囲のそれぞれについて、造形物の造形に伴う造形物の角部１４の出現頻度を算出し、各々の位置範囲における角部１４の出現頻度のばらつきが許容範囲内に収まるように三次元形状データの配向を決定してもよい。
【００５６】
例えば、まず、図９に示すように、造形物の各層の角部１４の位置（図９における丸印の位置）を平面視においてベースプレート４に相当する領域Ｓに投影して、領域Ｓにおける角部の出現頻度をマッピングする。そして、マッピングした出現頻度を、図１０に示すように、リコータ８の幅方向における複数の位置範囲Ｗ１〜Ｗｎ（ｎは自然数）のそれぞれについてリコータ８の移動方向に積算することで、リコータ８の幅方向における複数の位置範囲Ｗ１〜Ｗｎのそれぞれにおける角部１４の出現頻度の分布Ｄが得られる。この分布Ｄについて、位置範囲Ｗ１〜Ｗｎのそれぞれにおける角部１４の出現頻度のばらつきが許容範囲内に収まるように、三次元形状データの配向を決定する。
【００５７】
かかる方法によれば、リコータ８の幅方向における複数の位置範囲での角部１４の出現頻度のばらつきを小さくすることにより、リコータ８に対する造形物の複数の角部１４の接触位置を、リコータ８の幅方向に効果的に分散させることができる。これにより、リコータ８の局所的な損傷を抑制し、高品質な造形物の安定的な造形を行うことができる。
【００５８】
一実施形態では、上記出現頻度の分布Ｄにおいて、リコータ８の幅方向における位置範囲Ｗ１〜Ｗｎのそれぞれにおいて、角部１４の出現頻度が基準値を超えないように三次元形状データの配向を決定してもよい。これにより、リコータ８の損傷に起因する造形処理の中止等の事態が発生することを抑制し、手戻りや無駄な工数を削減することができる。また、リコータ８の長寿命化を実現することができる。
【００５９】
本発明は上述した実施形態に限定されることはなく、上述した実施形態に変形を加えた形態や、これらの形態を適宜組み合わせた形態も含む。
【００６０】
例えば、パウダーベッドが形成されるベースプレート４又はリコータ８の配向を指定する配向指定データに従って、各層の造形前にベースプレート４又はリコータ８の少なくとも一方をコントローラ１２によって制御して、リコータ８に対する各造形層の相対的配向を調整してもよい。
【００６１】
このように、各層の造形前にリコータ８に対する各造形層の相対的配向を調整することにより、リコータ８に対する造形物の複数の角部１４の接触位置を、リコータ８の幅方向に効果的に分散させることができる。これにより、リコータ８の局所的な損傷を効果的に抑制し、高品質な造形物の安定的な造形を行うことができる。
【符号の説明】
【００６２】
２  三次元積層造形装置
４  ベースプレート
５  金属粉末
６  パウダーベッド
８  リコータ
１０  光ビーム照射ユニット
１２  コントローラ
１４  角部
Ｄ  分布
Ｓ  領域
【図１】
2018123413.tif 000003
【図２】
2018123413.tif 000004
【図３】
2018123413.tif 000005
【図４】
2018123413.tif 000006
【図５】
2018123413.tif 000007
【図６】
2018123413.tif 000008
【図７】
2018123413.tif 000009
【図８】
2018123413.tif 000010
【図９】
2018123413.tif 000011
【図１０】
2018123413.tif 000012